(57)【特許請求の範囲】
【請求項１】
フィルムによって形成された鮮度保持用袋体であって、前記フィルムの２つの端部が重ね合わされて接合されている幅５ｍｍ以上１５ｍｍ以下の帯状の接合領域を有し、
前記接合領域が、前記フィルムの２つの端部同士が接合され前記帯状の接合領域の全幅に亘って延びる複数の接合部と、隣接する前記接合部の間に配置され前記重ね合わされたフィルムの端部同士が接合されていない非接合部とを有し、前記非接合部が、前記袋体の内部空間と該袋体の外部とを連通する非直線状の通気路を構成し、該通気路は幅Ｗが、０．２ｍｍ≦Ｗ≦３ｍｍであり、長さＬが、１０ｍｍ≦Ｌ≦５０ｍｍである鮮度保持用袋体の製造方法であって、
超音波溶着によって前記接合部を形成するステップを備え、
前記接合部を形成するステップが、環状の外周部に前記袋体の接合部の形状に対応し該環状の外周部の全幅に亘って連続して延びる複数の突起が所定間隔で連続的に形成されている円板状の超音波溶着アンビルと、平坦な外周部を有している円板状のホーンとの間に前記フィルムを挟持し、前記フィルムに対して超音波溶着アンビルと前記平坦な外周部を有している円板状のホーンとを回転させながら、前記フィルムに連続的に接合部を形成するステップであり、
前記突起が、前記接合を形成するステップにおいて前記円板状のホーンの外周部と前記フィルムの２つの端部を介して当接し、前記帯状の接合領域の全幅に亘って連続して延びる前記接合部を形成する突起であり、前記アンビルの外周部の環状の表面の軸線方向の一端から他端まで延びている、
ことを特徴とする鮮度保持袋の製造方法。
【請求項２】
前記フィルムが、酸素バリア層を有している、
請求項１に記載の鮮度保持用袋体の製造方法。
【請求項３】
前記フィルムは、厚さが２０μm以上２００μm以下である、
請求項１または２に記載の鮮度保持用袋体の製造方法。
【請求項４】
前記フィルムは、ポリエチレン、ポリプロピレン、塩化ビニル、スチレンアクリロニトリル共重合体およびこれらの積層フィルムから選ばれる一種である、
請求項１ないし３のいずれか１項に記載の鮮度保持用袋体の製造方法。
【発明の詳細な説明】
【技術分野】
【０００１】
本発明は鮮度保持用袋体の製造方法に関し、詳細には、呼吸や発酵により保存中に二酸化炭素を発生する食品や生花の鮮度低下を抑制することができる鮮度保持用袋体の製造方法に関する。
【背景技術】
【０００２】
野菜、果物、生花、コーヒー豆、加工食品などのように、呼吸や発酵によって二酸化炭素を発生する食物等を、鮮度を維持した状態で保存することができる袋体、あるいは生花を長期間保存できる袋体へのニーズが高まっている。
【０００３】
上記食品等を長期間保存する袋体には、内部で発生した二酸化炭素や水蒸気の排出と、外部からの酸素の流入の防止という、相反する二つ機能が要求される。二酸化炭素や水蒸気の排出が不充分だと内圧が上昇して、袋体が破損する場合があり、また、酸素の流入を防止しないと酸化によって内容物の鮮度が低下するためである。
【０００４】
このようなニーズに対し、袋体の熱シール部に、ストライプ状に配置された非接合部を設け、この非接合部を袋体の外部と連通する流路として利用する青果物包装品(袋体)が提案されている（特許文献１）。この袋体では、非接合部(流路)が、幅０．１〜５ｍｍ、長さ１〜２０ｍｍの直線状（即ち細長い長方形）の平面形状を有している。
【０００５】
この袋体では、流路によって、袋体の内部が、酸素濃度が低く且つ二酸化炭素濃度が高い状態に維持され、内部の青果物の鮮度が保持される。この袋体では、ある程度の期間、内容物の鮮度を保持できるが、流路の長さが比較的、短いため、外部からの酸素の流入が比較的多く、長期間にわたって青果物の鮮度を保持することが難しかった。
【０００６】
この問題点に対処すべく、斜めに延びる幅３ｍｍ以上の通気口がセンターシール部に設けられた包装品が提案されている（特許文献２）。この構成によれば、通気路の長さを長くすることができる。
【先行技術文献】
【特許文献】
【０００７】
【特許文献１】特許第３２５９１６６号公報
【特許文献２】特許第６０５２７２９号公報
【発明の概要】
【発明が解決しようとする課題】
【０００８】
しかしながら、引用文献２の構成では、通路口（流路）の幅が、３ｍｍ以上と比較的に広いため、通気口（通気路）内で結露が生じ易かった。この結果、結露で生じた水分で通気口の内部空間が塞がれ、通気口中の空気の流れが阻害されて、鮮度保持が十分に行なわれないという問題があった。
【０００９】
また、特許文献１および特許文献２のいずれの構成においても、通気路はシール部で直線状に延びる構成であるため、通気路が延びる方向におけるシール部の強度が低下してしまう、という問題があった。
【００１０】
さらに、特許文献１および特許文献２のいずれの構成においても、通気路が熱シールによって形成されているため、形成する通気路の幅および形状を正確に制御することが難しいという問題もあった。
【００１１】
本発明はこのような点に鑑みてなされたものであり、袋体外からの酸素の流入が非常に少なく、内容物の鮮度を長期間保つことが可能な鮮度保持用袋体の製造方法を提供することを目的とする。
【００１２】
本発明の他の目的は、通気路が形成された部分の強度低下が抑制された鮮度保持用袋体の製造方法を提供することである。
【課題を解決するための手段】
【００１３】
本発明によれば、
フィルムによって形成された鮮度保持用袋体であって、前記フィルムの２つの端部が重ね合わされて接合されている幅５ｍｍ以上１５ｍｍ以下の帯状の接合領域を有し、前記接合領域が、前記フィルムの２つの端部同士が接合されている複数の接合部と、隣接する前記接合部の間に配置され前記重ね合わされたフィルムの端部同士が接合されていない非接合部とを有し、前記非接合部が、前記袋体の内部空間と該袋体の外部とを連通する非直線状の通気路を構成し、該通気路は幅Ｗが、０．２ｍｍ≦Ｗ≦３ｍｍであり、長さＬが、１０ｍｍ≦Ｌ≦５０ｍｍである鮮度保持用袋体の製造方法であって、
超音波溶着によって前記接合部を形成するステップを備え、
前記接合部を形成するステップが、外周部に前記袋体の接合部の形状に対応した複数の突起が所定間隔で連続的に形成されている円板状の超音波溶着アンビルを、前記フィルムに対して回転させながら、前記フィルムに連続的に接合部を形成するステップである、
ことを特徴とする鮮度保持袋の製造方法が提供される。
【００１４】
このような構成によれば、接合部が超音波溶接によって形成されるので、隣接する溶接部間に位置する非接合部によって構成される通気路の幅および形状を正確に制御することが可能となる。この結果、収容する内容物に適した換気が可能となる寸法形状の通気路を形成することができる。
【００１５】
本発明の他の好ましい態様によれば、
前記フィルムが、酸素バリア層を有している。
【００１６】
本発明の他の好ましい態様によれば、
前記フィルムは、厚さが２０μm以上２００μm以下である。
【００１７】
本発明の他の好ましい態様によれば、
前記フィルムは、ポリエチレン、ポリプロピレン、塩化ビニル、スチレンアクリロニトリル共重合体およびこれらの積層フィルムから選ばれる一種である。
【発明の効果】
【００１８】
本発明によれば、袋体外からの酸素の流入が非常に少なく、内容物の鮮度を長期間保つことが可能な鮮度保持用袋体の製造方法が提供される。
【００１９】
さらに、本発明によれば、通気路が形成された部分の強度低下が抑制された鮮度保持用袋体の製造方法等が提供される。
【図面の簡単な説明】
【００２０】
【図１】本発明の好ましい実施形態の製造方法で製造された袋体１００の模式的な平面図である。
【図２】図１のII-II線に沿った模式的な断面図である。
【図３】図１のIII-III線に沿った模式的な断面図である。
【図４】非接合部で構成される通気路の変形例を示す模式的な図面である。
【図５】非接合部で構成される通気路の変形例を示す模式的な図面である。
【図６】非接合部で構成される通気路の変形例を示す模式的な図面である。
【図７】非接合部で構成される通気路の変形例を示す模式的な図面である。
【図８】非接合部で構成される通気路の変形例を示す模式的な図面である。
【図９】非接合部で構成される通気路の変形例を示す模式的な図面である。
【図１０】非接合部で構成される通気路の変形例を示す模式的な図面である。
【図１１】非接合部で構成される通気路の変形例を示す模式的な図面である。
【図１２】非接合部で構成される通気路の変形例を示す模式的な図面である。
【図１３】非接合部で構成される通気路の変形例を示す模式的な図面である。
【図１４】非接合部で構成される通気路の変形例を示す模式的な図面である。
【図１５】袋体の変形例の模式的な平面図である。
【図１６】袋体の製造で使用する溶着装置の構成を模式的に示す図面である。
【図１７】図１６の溶着装置のアンビルの外観を示す模式的な斜視図である。
【図１８】本発明の好ましい実施形態の袋体製造方法を説明する模式的に示す図面である。
【図１９】本発明の好ましい実施形態の袋体製造方法を説明する模式的に示す図面である。
【図２０】袋体を製造するための筒状体を模式的に示す図面である。
【発明を実施するための形態】
【００２１】
以下、本発明の好ましい実施形態の製造方法で製造される袋体１００の構成を図面に沿って詳細に説明する。図１は、本発明の好ましい実施形態の製造方法で製造される袋体１００の模式的な平面図である。図２は、図１のII-II線に沿った断面図であり、図３は、図１のIII-III線に沿った断面図である。本願では、図面中、明確化のため、各要素の寸法の比率は正確に表わされていない。
【００２２】
袋体１００は、例えば、コーヒー等の食品を保存する長方形の平面形状を有している袋体である。本実施形態の袋体１００の寸法は、２０ｃｍ×４０ｃｍであるが、本発明は、この寸法に限定されるものではない。
【００２３】
袋体１００は、フィルム１で構成されている。袋体１００で使用されるフィルムは、非晶質のポリマーのフィルムが好ましい。具体的な例として、ポリスチレン、アクリル樹脂、塩化ビニル、ポリカーボネート、スチレンアクリロニトリル共重合体などのフィルムが挙げられる。
【００２４】
フィルム１は、異なる素材からなる複数枚のフィルムが積層された積層フィルムでもよい。積層フィルムとしてはポリエステル、ポリエチレンまたはポリプロピレンのフィルムの内側にポリスチレンのフィルムを積層した積層フィルム等が挙げられる。
【００２５】
フィルム１として、酸素バリアフィルムと他のフィルムを積層したものも用いることができる。酸素バリアフィルムとしては、ビニルアルコールまたは塩化ビニリデンを構成成分として含むポリマーからなるフィルム、シリカ、アルミナ、アルミニウムのいずれかを蒸着したポリマーフィルム、金属箔層などの公知のものを用いることができる。この酸素バリアフィルムの内側にポリスチレンを積層した積層フィルムを用いることができる。
【００２６】
フィルム１は、透明であっても不透明であってもよい。内容物が日光によって劣化する場合は不透明な包装フィルムを用いることが好ましい。また、意匠性を高めるために表面に印刷を施したフィルムでもよい。
【００２７】
フィルム１の厚みは、１０μｍ以上３００μｍ以下、より好ましくは１５μｍ以上２００μｍ以下、更に好ましくは２０μｍ以上１００μｍ以下であることが好ましい。フィルムの厚みが１０μｍ未満の場合、袋体の強度が不充分になる場合があり、３００μｍを超えるとコスト上、不利になる場合があるためである。
【００２８】
袋体１００は、横長の長方形のフィルム１を、上下方向に延びる中心線に沿って二つ折りにした形状を有している。袋体１００の上下端は、ヒートシールによって形成されたトップシール２、ボトムシール４によって完全に封止されている。これらのシール２、４は、接着剤による接着、テープによる封止等の他の方法によって形成されたものでもよい。
また、開閉可能なファスナーを用いてトップシール部を形成することもできる。さらに、当初はトップシールを設けず、袋体１００に内容物を充填した後、トップシールを形成してもよい。
【００２９】
また、フィルム１の両側端部１ａ、１ｂが重ね合わされている袋体１００の一側端(図１の左端)は、フィルム１の側端部１ａ、１ｂの重ね合わせ部分の全長にわたって延びる帯状の接合領域６によって、接合され閉鎖されている。袋体１００では、接合領域６がサイドシール部となる。
【００３０】
袋体１００では、帯状の接合領域６は、幅が５ｍｍ以上１５ｍｍ以下に設定されている。帯状の接合領域６の幅は、６ｍｍ以上１３ｍｍ以下がより好ましく、８ｍｍ以上１１ｍｍ以下がさらに好ましい。
【００３１】
接合領域６の幅が５ｍｍ未満になると、接合部の強度が不充分になる、通気路の長さを確保しにくくなる等の問題が生じる場合がある。また、接合領域６の幅が１５ｍｍを超えると接合が不均一になる、通気路の幅を一定にし難くなる等の問題が生ずる場合がある。
【００３２】
帯状の接合領域６には、軸線方向の長さ(厚さ)が異なる肉厚の略Ｓ字状の超音波融着部（超音波接合部）である薄い超音波接合部８と、厚い超音波接合部８’が、長手方向に交互に配列されている。各超音波融着部（接合部）８、８’は、フィルム１の両側端部１ａ、１ｂが、超音波融着により接合され一体化された部分であり、後述のようにフィルム１の両側端部１ａ、１ｂ同士を重ねて、超音波融着装置でこれらを融着することによって形成されている（図１および図２）。
【００３３】
隣接する超音波融着部（接合部）８、８’の間は、重ね合わされたフィルム１の側端部１ａ、１ｂ同士が接合（融着）されていない非接合部１０とされている。上述したように、各超音波融着部８は肉厚の略Ｓ字状の形状を有しているので、図１に示されているように、隣接する超音波融着部８間の非接合部１０も略Ｓ字形状を有している。また、袋体では、各非接合部１０は、同一の寸法形状を有している。
【００３４】
袋体１００では、幅が異なる肉厚の略Ｓ字状の超音波融着部（超音波接合部）８、８’が、長手方向に交互に配列されているので、隣接する非接合部１０、１０の間隔は、一つおきに異なった間隔となっている。換言すれば、袋体１００では、近接して配置された２つの非接合部１０、１０によって構成された非接合部の対が、所定間隔で、接合領域６に配列されている。
【００３５】
非接合部１０の内方端は、袋体１００の内部空間に開口し、非接合部１０の外方端は、袋体１００の外部空間に開口している。この結果、非接合部１０によって構成される通気路１０は、袋体１００の内部空間と外部とを連通する、一定幅のＳ字状（すなわち非直線状）の通気路となる（図１および図３）。
【００３６】
この結果、袋体１００では、サイドシール部に、同一方向に配向された複数のＳ字状の通気路１０が、規則的に形成されていることになる。
【００３７】
袋体１００では、非接合部（通気路）１０の幅Wは、０．２ｍｍ以上、３ｍｍ以下に設定されている。通気路１０の幅Wは、０．３ｍｍ以上２．５ｍｍ以下がさらに好ましく、０．５ｍｍ以上２．０ｍｍ以下がより好ましい。
【００３８】
通気路１０の幅Wを０．２ｍｍ以上３．０ｍｍ以下にすることで、袋体１００の内部で生成された二酸化炭素や水蒸気の放出と、袋体１００の外部からの酸素の侵入防止を両立が可能になる。さらに袋体１００を動かした際に通気路１０の内部で気体が流動し難く、外部から酸素が侵入し難くなる。
【００３９】
袋体１００では、通気路１０の長さＬは、２０ｍｍ以上５０ｍｍ以下に設定されている。なお、通気路１０の長さＬとは、通気路１０の内方端から外方端までの通気路１０の中心軸に沿った長さを指す。
【００４０】
通気路１０の長さＬは、２２ｍｍ以上４５ｍｍ以下がより好ましく、２５ｍｍ以上４０ｍｍ以下がさらに好ましい。
【００４１】
袋体１００では、通気路１０の長さＬを２０ｍｍ以上５０ｍｍ以下にすることで、袋体１００の内部で発生した二酸化炭素や水蒸気の放出と、袋体１００の外部からの酸素の侵入防止とが両立させている。
【００４２】
また、袋体１００では、通気路１０の長さＬと幅Ｗの比Ｌ／Ｗは、１０以上２００以下に設定されている。長さＬと幅Ｗの比Ｌ／Ｗが、１０未満になると内容物の保存性が顕著に悪化し、また、この比が２００を超えると通気路の内部に水分が凝縮して酸化炭素の排出が不充分になる場合があるためである。
【００４３】
通気路１０の長さＬと幅Ｗの比Ｌ／Ｗは、１５以上１５０以下がより好ましく、２０以上１００以下がさらに好ましい。
【００４４】
更に、袋体１００では、通気路１０の間隔は、１ｍｍ以上１００ｍｍ以下に設定されている。通気路１０の間隔を１ｍｍとすることにより通気路１０の正確な形状を確保できる。また、３０ｍｍ以下とすることにより、必要な数の通気路１０を設けることができる。
【００４５】
通気路１０の間隔は、２ｍｍ以上５０ｍｍ以下がより好ましく、３ｍｍ以上１５ｍｍ以下が更に好ましい。
【００４６】
袋体１００では、袋体１００に形成する通気路１０の数は１個以上に設定されているが、３以上１００以下が好ましく、５以上７５以下がさらに好ましい。
【００４７】
特に、保存中に比較的に多量の二酸化炭素を発生させる青果物などを保存する場合は、通気路の数を３以上１００以下、より好ましくは５以上７５以下に設定することで、通気路１０が水により閉塞されて二酸化炭素の排出が不充分になることを防止でき、好ましい。
【００４８】
図４乃至図１５は、非直線状の通気路１０の形状の変形例を示す模式的な図面である。
通気路は、図４に示すような逆「へ」字状の通気路１０４、図５に示すような「Ｗ」字状の通気路１０５のように、複数の屈曲した直線部によって構成された通気路であってもよい。
【００４９】
また、通気路は、図６に示すような傾斜した「Ｗ」字状の通気路１０６であってもよい。さらに、通気路は、図７乃至１０に示すような複数の湾曲部が直線部によって接続された形状の通気路１０７、１０８、１０９、１１０であってもよい。さらに、本発明の通気路は、図１１に示すような稲妻型の通気路１１１であってもよい。
【００５０】
さらにまた、通気路には、上記具体例に限定されず、他の折れ線、曲線形、これらを組み合わせた形状を有するものが含まれる。
たとえば、図１２ないし図１４に示されているように、非直線の通気路と直線の通気路とが組み合わされた通気路１１２、１１３、１１４でもよい。
通気路１１２、１１３、１１４に含まれる直線状の通気路は、接合領域６に対して直角方向に設けられても、傾斜して設けられてもよい。通気路１１２、１１３、１１４に含まれる直線状の通気路の長さＬは１０ｍｍ以上２０ｍｍ以下、より好ましくは１０ｍｍ以上１５ｍｍ以下が好ましく、幅Ｗは０．３ｍｍ以上１．５ｍｍ以下、より好ましくは０．３ｍｍ以上１．０ｍｍ以下が好ましい。直線状の通気路の長さＬと幅Ｗをこの範囲とすることで、袋体１００の内部で発生した二酸化炭素や水蒸気の放出と、袋体１００の外部からの酸素の侵入防止とを両立させることができる。
【００５１】
また、上記袋体１００では、超音波融着部（超音波接合部）８を有する帯状の接合領域６が、サイドシール部に設けられていたが、超音波融着部（超音波接合部）８を有する帯状の接合領域６を、サイドシール部以外の他のシール部、例えば、トップシール２、ボトムシール４に形成してもよい。
【００５２】
例えば、図１５に示されているような、センターシール部２０で封止されている袋体２００において、このセンターシール部２０を、上述した超音波融着部（超音波接合部）８と非接合部（通気路）とを有する帯状の接合領域としてもよい。
【００５３】
更に、上記袋体１００は、１枚のフィルムの両端部を重ねて構成されていたが、複数のフィルムを用いて構成されたものでもよい。
【００５４】
次に、本発明の好ましい実施態様の製造方法による袋体１００の製造について説明する。本実施態様の製造方法は、長方形状のフィルム１の２つの側端部１ａ、１ｂを、部分的に超音波溶着法で接合すること等により、上記袋体等を形成するものである。
【００５５】
本実施態様の製造方法では、まず、袋体１００を構成する横長の矩形形状のフィルム１を準備する。次いで、フィルム１を、上下方向に延びる中心線に沿って二つ折りにして、両側端部１ａ、１ｂを重ね合わせる。
【００５６】
次いで、少なくとも重ね合わされたフィルム１の両側端部１ａ、１ｂを所定温度（摂氏３０度乃至７５度）まで加熱する。加熱は、加熱ロール、赤外線加熱等の方法によって行なわれるのが好ましい。
【００５７】
次いで、加熱したフィルムの除電を行なう。加熱されたフィルムは弾性率が低下してしなやかになるため、搬送ロールなどの物体に接触した時に接触面積が増大する等の理由により、帯電しやすい。この帯電を排除するために、超音波溶着の前に除電をすることが好ましい。
【００５８】
具体的には、イオン風、除電ブラシ等を用いて除電が行なわれる。除電後のフィルムの表面電位が、１ｋｖ以下となるように除電が行なわれるのが好ましい。表面電位の測定は、例えばトレック・ジャパン株式会社製の表面電位計ＭＯＤＥＬ３４１Ｂで測定することができる。除電を行なうことにより、このような帯電に起因する埃の付着が抑制される。
【００５９】
除電後のフィルムの表面電位はゴミ付き防止の観点から絶対値が１ｋＶ以下であることが好ましい。表面電位の測定は、例えばトレック・ジャパン株式会社製の表面電位計ＭＯＤＥＬ３４１Ｂで測定することができる。
【００６０】
次いで、重ね合わされているフィルムの両側端部１ａ、１ｂの上下両端をヒートシール等によって接合し、重ね合わされたフィルムの両側端部１ａ、１ｂを相対位置がずれないように仮留めする。この仮留めによって、重ね合わされたフィルムの両側端部１ａ、１ｂの相対位置ずれが防止される。
【００６１】
次に、超音波溶着法によって、フィルム１の両側端部１ａ、１ｂに、所定間隔で複数の線状の超音波融着部８、８’形成することによって接合部を設ける。
【００６２】
図１６は、本実施形態の製造方法の超音波溶着法に用いる溶着装置３００の構成を模式的に示す図面である。
【００６３】
図１６に示されているように、溶着装置３００は、５０Ｈｚまたは６０Ｈｚの商用電気を１５〜７０ＫＨｚ程度の高周波信号に変換する超音波発振機３０２と、この信号を機械的振動に変換するコンバータ３０４と、この機械的振動を増幅するブースター３０６と、増幅された振動を溶着対象(フィルム１)に伝える円板状のホーン３０８と、円板状のホーン３０８との間でフィルム１を挟持する円板状のアンビル３１０と、を備えているロータリ式の溶着装置である。アンビル３１０は温度を制御できるものであることが好ましい。
【００６４】
本実施形態の製造方法で用いられる溶着装置３００ではホーン３０８は、外周面が平坦な円板形状を有している。また、アンビル３１０の外周面３１０ａには、袋体１００の超音波融着部８、８’の形状に対応した複数の突起３１１、３１１’が、所定間隔で連続的に形成されている。
【００６５】
図１７は、アンビルの３１０の斜視図である。図１７に示されているように、円板状のアンビル３１０は、外周面に、袋体１００の接合部８、８’に、それぞれ対応する形状の肉厚のＳ字状の凸部３１１、３１１’が形成され、隣接する凸部３１１、３１１’の間は、袋体１００の非接合部１０に対応した形状の凹部（切欠き）切り欠き３１２が設けられている。即ち、隣接する凸部３１１、３１１’の間は、袋体１００の非接合部１０に対応した形状の凹部（切欠き）切り欠き３１２とされている。これら凸部３１１、３１１’と切り欠き３１２により、アンビル３１０の外周部３１０ａには接合部１０の形状に対応する突起３１１、３１１’が形成されていることになる。
【００６６】
このようなアンビルを用いる場合、外周部が平坦なホーンを用いることが、超音波の発信が安定するので好ましい。
【００６７】
このロータリ式の溶着装置３００を使用した溶着作業では、フィルムの側端部１ａ、１ｂに、連続的に線状の超音波融着部８が形成される。具体的には、ホーン３０８とアンビル３１０の間に、重ね合わされたフィルムの側端部１ａ、１ｂを挟持した状態で、円板状のホーン３０８とアンビル３１０を回転させ、長尺状のフィルムの側端部１ａ、１ｂに、図１８に示されているように、複数の超音波融着部（接合部）８、８’および非接合部（通気路）１０を有する接合領域６を連続的に形成していく。
【００６８】
さらに、側端部１ａ、１ｂが接合領域６で接合され筒状に形成されたフィルムは、トップシール２とボトムシール４が形成され、袋体１００とされる（図１９）。トップシール２は、袋体１００への内容物収容後に形成されるのが一般的である。
【００６９】
次に、上記実施形態の袋体１００を製造するために使用される筒体４００について説明する。図２０は、本実施形態の袋体用筒体４００の模式的な正面図である。
【００７０】
図２０に示されているように、本実施形態の袋体用筒体４００は、長尺状のフィルム４０１を、その長手方向中心線に沿って幅方向に折り曲げて両側端部を重ね合わせ、重ね合わされた両側端部が、第１の実施形態の袋体１００と同様の接合領域４０６によって接合されているものである。
【００７１】
この接合領域４０６には、第１の実施形態の袋体１００と同様の接合部４０８と非直線状の通気路４１０が、交互に形成されている。
【００７２】
この細長い袋体用筒体４００を、図２０に点線で示すように、横方向に切断し、上下端を、ボトムシール部とトップシール部によって密封し、袋体１００と同様の形態として使用する。
【００７３】
本発明の前記実施形態に限定されることなく、特許請求の範囲に記載された技術的思想の範囲内で種々の変更、変形が可能である。
【実施例】
【００７４】
以下、実施例に沿って、本発明をさらに詳しく説明する。
【００７５】
（実施例１）
フィルムとして、縦４０ｃｍ、横４０ｃｍ、厚さ２０μｍのスチレンアクリロニトリル共重合体のフィルムを用いた。このフィルムの両面を春日電機(株)製、ファンタイプ静電気除去装置ＫＤ−４１０を用いて除電した。除電後のフィルムの表面電位は−１〜＋１ｋＶになるようにした。
【００７６】
その後、円板状のホーンを備えた超音波融着装置を用いて、幅１０ｍｍの接合領域を形成した。ホーンの発振振動数は２０ＫＨｚ、振動振幅は１５μｍ、押しつけ圧は２５０Ｎ、接合時間は０．２秒とした。
【００７７】
通気路の形状は図７に示す形状であり、通気路どうしの間隔は１０ｍｍとし、通気路の幅は０．８ｍｍ、通気路の幅Ｌは２４ｍｍ、Ｌ／Ｗは３０とした。また、通気路の間隔は１２ｍｍとした。次いで、ヒートシールによりボトムシール部を形成した。
【００７８】
このようにして製造した袋体の通気路を目視観察したところ、通気路部分には異物等はなく、通気路の幅も一定であった。
【００７９】
この袋体に市販のニラ１５０ｇを入れて、ヒートシールによりトップシール部を形成して袋体とした。この袋体を１５℃で１４日間保存したところ、内容物のニラには外見上の変化は無く、可食状態であった。
【００８０】
（実施例２）
フィルムの材料を延伸ポリプロピレン／未延伸ポリプロピレン(２０μｍ／３０μｍ)積層フィルムに変更し、通気路の形状を図５の「W」型とし、通気路の幅は1.2ｍｍ、通気路の幅Ｌを30ｍｍ、Ｌ／Ｗ２５、通気路どうしの間隔は６ｍｍとした点を除き実施例１と同条件として、実施例２とした。
【００８１】
この鮮度保持用袋体に市販のニラ１５０ｇを入れて、ヒートシールによりトップシール部を形成し、袋体とした。この袋体を１５℃で１４日間保存したところ、内容物のニラには外見上の変化は無く、可食状態であった。
【００８２】
（実施例３）
フィルムとしてアルミ蒸着ポリエチレンテレフタレート／未延伸ポリプロピレン(１６μｍ／３０μｍ、アルミ蒸着面と未延伸ポリプロピレンが接するように積層)積層フィルムを用い、未延伸ポリプロピレン面どうしを超音波溶着した。
【００８３】
通気路は、図９の通気路とし、通気路の幅と長さはそれぞれ１．５ｍｍと４０ｍｍ、Ｌ／W２６．７とした。また、通気路間の間隔は２５ｍｍとした。
【００８４】
これ以外は実施例２と同様にして実施例３を実施した。得られた鮮度保持用袋体の通気路を目視観察したところ、通気路部分には異物等はなく、通気路の幅も一定であった。また、ストライプ状の接合部にフィルムのズレもなく、外見も良好であった。
この袋体に市販のニラを入れ、１５℃で１４日間保存したところ、内容物のニラには外見上の変化は無く、可食状態であった。
【００８５】
（実施例４）
通気路の幅と長さを、それぞれ１．０ｍｍと８０ｍｍ、Ｌ／Wの値は８０．０とした。また、通気路間の間隔は８０ｍｍとした点を除き、実施例３と同条件で、実施例４とした。得られた鮮度保持用袋体の通気路を目視観察したところ、通気路部分には異物等はなく、通気路の幅も一定であった。また、ストライプ状の接合部にフィルムのズレもなく、外見も良好であった。この袋体に市販のニラを入れ、１５℃で１４日間保存したところ、内容物のニラには外見上の変化は無く、可食状態であった。
【００８６】
（実施例５）
トップシール部をヒートシールで形成する代わりに、この部分にファスナーを取り付けて、開閉可能とした。それ以外は、実施例１と同条件で、実施例５とした。得られた鮮度保持用袋体の通気路を目視観察したところ、通気路部分には異物等はなく、通気路の幅も一定であった。また、ストライプ状の接合部にフィルムのズレもなく、外見も良好であった。この袋体に市販のニラを入れ、１５℃で１４日間保存したところ、内容物のニラには外見上の変化は無く、可食状態であった。
【００８７】
（実施例６）
実施例２と同じフィルムを用い、以下の方法で袋体用筒体を製造した。
まず、縦２００ｃｍ、横４０ｃｍのフィルムの両面を春日電機(株)製、ファンタイプ静電気除去装置ＫＤ−４１０を用いて除電した。除電後のフィルムの表面電位は−１〜＋１ｋＶになるようにした。次いで、実施例２と同様にして両端部を超音波溶着し、円筒形の袋体用筒体を得た。
【００８８】
この袋体用筒体を、長さ５００ｍｍで裁断し、上端と下端をヒートシールすることにより、４つの鮮度保持用袋体が得られた。
【００８９】
（実施例７）
フィルムとして、縦７５ｃｍ、横２８ｃｍ、厚さ３０μｍのポリプロピレンフィルムを用いた。このフィルムを縦方向に２つに折り、フィルムの端部の重なった部分を超音波溶着して長さ７５ｃｍの、本願の帯状接合部を形成した。接合部の幅は１０ｍｍで、そこに図２２に示す通気路が形成されている。通気路はＳ字型の通気路３本と、直線状の通気路２本が１セットになっていて、これが３．３ｃｍ周期で繰り返されている。
【００９０】
Ｓ字型の通気路は幅Ｗ＝０．８ｍｍ、長さＬ＝３０ｍｍであり、直線状の通気路は幅Ｗ＝０．８ｍｍ、長さＬ＝１０ｍｍである。超音波溶着は図１１の装置を用いた。ホーンは円板状で外周部が平滑なもの、アンビルは図１６に示すものを用いた。このアンビルには円板状で外周部に通気路に対応する形状の突起が形成されている。
【００９１】
ホーンの発振振動数は２０ＫＨｚ、振動振幅は１５μｍ、押しつけ圧は２５０Ｎ、接合速度は１２０ｃｍ／分とした。
このようにして製造した袋体の通気路を目視観察したところ、通気路部分には異物等はなく、通気路の幅も一定であった。
【００９２】
次いで、ヒートシールによりボトムシール部を形成した。この袋体に長芋５００ｇを入れ、ヒートシールによりトップシール部を形成した。
この袋体を１５℃で１４日間保存したところ、内容物の長芋には外見上の変化は無く、可食状態であった。
【００９３】
（実施例８）
フィルムとして、縦７５ｃｍ、横２８ｃｍ、厚さ３０μｍのポリエチレンフィルムを用いることと、通気路の形状を以下のように変える以外は実施例８と同様にして実施例７と同様にして実施例８を実施した。
【００９４】
実施例８では、通気路は、図１に示すようにＳ字型の通気路２本が１セットとなり、このセットが３．０ｃｍ周期で繰り返されている。Ｓ字型の通気路は幅Ｗ＝０．８ｍｍ、長さＬ＝３０ｍｍである。
【００９５】
ヒートシールによりボトムシール部を形成した。この袋体に長芋５００ｇを入れ、ヒートシールによりトップシール部を形成した。この袋体を、１５℃で１４日間保存したところ、内容物の長芋には外見上の変化は無く、可食状態であった。
【００９６】
（実施例９）
フィルムとして、縦３０ｃｍ、横２８ｃｍ、厚さ３０μｍのポリプロピレンフィルムを用いる以外は実施例７と同一条件で実施例９とした。
【００９７】
得られた袋体について、ヒートシールによりボトムシール部を形成した。この袋体に長さ２０ｃｍのアスパラガス１２本を入れ、ヒートシールによりトップシール部を形成した。この袋体を１５℃で１４日間保存したところ、内容物のアスパラガスには外見上の変化は無く、可食状態であった。
【００９８】
（実施例１０）
フィルムとして、縦６０ｃｍ、横８０ｃｍ、厚さ１５０μｍの塩化ビニルフィルムを用いた。このフィルムを縦方向に２つに折り、フィルムの端部の重なった部分を超音波溶着して長さ６０ｃｍ、幅１５ｍｍの帯状の接合領域を形成した。この接合領域に、図１１に示す態様の通気路を形成した。通気路は稲妻型の通気路１本を１セットとして、これが５．０ｃｍ周期で繰り返されている。通気路は幅Ｗ＝３ｍｍ、長さＬ＝４０ｍｍである。
【００９９】
ホーンの発振振動数は２０ＫＨｚ、振動振幅は１５μｍ、押しつけ圧は３００Ｎ、接合速度は６０ｃｍ／分とした。
【０１００】
得られた袋体について、ヒートシールによりボトムシール部を形成した。この袋体に乾燥牛フン８Ｋｇを入れ、ヒートシールによりトップシール部を形成した。
【０１０１】
この袋体を２５℃／７０％ＲＨの雰囲気で３０日間保存したところ、袋体の破損や内容物の外見には変化は無かった。
【符号の説明】
【０１０２】
１００：袋体
１：フィルム
２：トップシール
４：ボトムシール
６：接合領域
８、８’：超音波融着部（接合部）
１０：非接合部（通気路）
３１０：アンビル
３１１、３１１’：凸部
３１２：凹部
【要約】      （修正有）【課題】袋体外からの酸素の流入が非常に少なく、内容物の鮮度を長期間保つことが可能な鮮度保持用袋体の製造方法を提供する。【解決手段】フィルム１によって形成された鮮度保持用袋体１００であって、フィルムの２つの端部同士が接合されている複数の接合部８、８'と、隣接する接合部の間に配置され重ね合わされたフィルムの端部同士が接合されていない非接合部１０とを有し、非接合部が、袋体の内部空間と該袋体の外部とを連通する非直線状の通気路を構成している鮮度保持用袋体の製造方法であって、超音波溶着によって接合部を形成するステップを備え、接合部を形成するステップが、外周部に袋体の接合部の形状に対応した複数の突起が所定間隔で連続的に形成されている円板状の超音波溶着アンビルを回転させながら、フィルムに連続的に接合部を形成するステップである鮮度保持袋の製造方法。【選択図】図１【図１】
0006782999.tif 000002
【図２】
0006782999.tif 000003
【図３】
0006782999.tif 000004
【図４】
0006782999.tif 000005
【図５】
0006782999.tif 000006
【図６】
0006782999.tif 000007
【図７】
0006782999.tif 000008
【図８】
0006782999.tif 000009
【図９】
0006782999.tif 000010
【図１０】
0006782999.tif 000011
【図１１】
0006782999.tif 000012
【図１２】
0006782999.tif 000013
【図１３】
0006782999.tif 000014
【図１４】
0006782999.tif 000015
【図１５】
0006782999.tif 000016
【図１６】
0006782999.tif 000017
【図１７】
0006782999.tif 000018
【図１８】
0006782999.tif 000019
【図１９】
0006782999.tif 000020
【図２０】
0006782999.tif 000021